(57)【要約】【課題】構造誘導体物質として環状シロキサン系モノマーを使用する、誘電率が低く且つ諸般物性に優れた低誘電性メソポーラス薄膜の製造方法を提供する。【解決手段】環状シロキサン系モノマー、有機溶媒、酸または塩基、および水を混合してコーティング液を準備する第１段階と、前段階で得たコーティング液を基板上に塗布した後、熱硬化させてメソポーラス薄膜を得る第２段階とを含む、低誘電性メソポーラス薄膜の製造方法。【選択図】図１
2006165540.tif 000002
【特許請求の範囲】
【請求項１】
下記化学式１、下記化学式２および下記化学式３で表わされるモノマーよりなる群から選ばれる少なくとも１種の環状シロキサン系モノマー、有機溶媒、酸または塩基および水を混合してコーティング液を準備する第１段階と、
前段階で得たコーティング液を基板上に塗布した後、熱硬化させて薄膜を得る第２段階とを含むことを特徴とする、低誘電性メソポーラス薄膜の製造方法：
【化１】
2006165540.tif 000025
（前記化学式１において、Ｒ１は水素原子、Ｃ１〜Ｃ３のアルキル基またはＣ６〜Ｃ１５のアリール基であり、Ｒ２は水素原子、Ｃ１〜Ｃ１０のアルキル基またはＳｉＸ１Ｘ２Ｘ３であり、Ｘ１、Ｘ２、およびＸ３はそれぞれ独立に水素原子、Ｃ１〜Ｃ３のアルキル基、Ｃ１〜Ｃ１０のアルコキシ基またはハロゲン原子であり、ｐは３〜８の整数である。）
【化２】
2006165540.tif 000026
（前記化学式２において、Ｒ１は水素原子、Ｃ１〜Ｃ３のアルキル基またはＣ６〜Ｃ１５のアリール基であり、Ｘ１、Ｘ２およびＸ３はそれぞれ独立に水素原子、Ｃ１〜Ｃ３のアルキル基、Ｃ１〜Ｃ１０のアルコキシ基またはハロゲン原子であって、Ｘ１、Ｘ２およびＸ３の中の少なくとも一つは加水分解可能な作用基であり、ｍは０〜１０の整数であり、ｐは３〜８の整数である。）
【化３】
2006165540.tif 000027
（前記化学式３において、Ｒ１は水素原子、Ｃ１〜Ｃ３のアルキル基、Ｒ’ＣＯ（この際、Ｒ’は炭素数１〜３のアルキルである）、ハロゲン原子、またはＳｉＸ１Ｘ２Ｘ３（この際、Ｘ１、Ｘ２、およびＸ３はそれぞれ独立に水素原子、Ｃ１〜Ｃ３のアルキル基、Ｃ１〜Ｃ１０のアルコキシ基又はハロゲン原子であって、Ｘ１、Ｘ２およびＸ３の中の少なくとも一つは加水分解可能な作用基である）であり、ｐは３〜８の整数である。）。
【請求項２】
前記方法は、コーティング液の製造の際に気孔形成物質を添加することを特徴とする、請求項１に記載の低誘電性メソポーラス薄膜の製造方法。
【請求項３】
前記方法は、コーティング液に下記記化学式４または化学式５の化合物を単独でまたは共に添加してコーティング液を製造することを特徴とする、請求項１に記載の低誘電性メソポーラス薄膜の製造方法：
【化４】
2006165540.tif 000028
（前記化学式４において、Ｘ１、Ｘ２およびＸ３はそれぞれ独立に水素原子、Ｃ１〜Ｃ３のアルキル基、Ｃ１〜Ｃ１０のアルコキシ基またはハロゲン原子であって、Ｘ１、Ｘ２およびＸ３の中の少なくとも一つは加水分解可能な作用基であり、Ｍは単一結合あるいはＣ１〜Ｃ１０のアルキレン基であり、またはＣ６〜Ｃ１５のアリーレン基である。）
（Ｒ１）ｎＳｉ（ＯＲ２）-４−ｎ      （５）
（前記化学式５において、Ｒ１は水素原子、Ｃ１〜Ｃ３のアルキル基、ハロゲン基またはＣ６〜Ｃ１５のアリール基であり、Ｒ２は水素原子、Ｃ１〜Ｃ３のアルキル基またはＣ６〜Ｃ１５のアリール基であって、Ｒ１およびＯＲ２の中の少なくとも一つは加水分解可能な作用基であり、ｎは０〜３の整数である。）。
【請求項４】
前記化学式１の環状シロキサン系モノマーは、下記化学式６〜化学式１１で表わされる化合物よりなる群から選ばれる少なくとも１種のモノマーであり、前記化学式２のシロキサン系モノマーは、下記化学式１２で表される化合物であり、前記化学式３のシロキサン系モノマーは、下記化学式１３で表わされる化合物であることを特徴とする、請求項１または２に記載の低誘電性メソポーラス薄膜の製造方法：
【化５】
2006165540.tif 000029
【化６】
2006165540.tif 000030
【化７】
2006165540.tif 000031
【化８】
2006165540.tif 000032
【化９】
2006165540.tif 000033
【化１０】
2006165540.tif 000034
【化１１】
2006165540.tif 000035
【化１２】
2006165540.tif 000036
【請求項５】
前記化学式４のシロキサン単量体は、下記化学式１４または１５で表される化合物であり、前記化学式５のシロキサン単量体は、下記化学式１６、１７および１８で表わされる単量体よりなる群から選ばれる少なくとも１種であることを特徴とする、請求項３に記載の低誘電性メソポーラス薄膜の製造方法：
【化１３】
2006165540.tif 000037
【化１４】
2006165540.tif 000038
【化１５】
2006165540.tif 000039
【化１６】
2006165540.tif 000040
【化１７】
2006165540.tif 000041
【請求項６】
前記気孔形成物質は、ポリカプロラクトン、α−シクロデキストリン、β−シクロデキストリンおよびγ−シクロデキストリよりなる群から選ばれる少なくとも１種であることを特徴とする、請求項２に記載の低誘電性メソポーラス薄膜の製造方法。
【請求項７】
前記気孔形成物質は、硫酸塩、スルホン酸塩、リン酸塩、カルボン酸、アルキルアンモニウム塩、ジェミニ界面活性剤、セチルエチルピペリジウム塩、ジアルキルジメチルアンモニウム、１級アミン、ポリ（オキシエチレン）オキシド、オクタエチレングリコールモノデシルエーテル、オクタエチレングリコールモノヘキサデシルエーテルおよびブロック共重合体よりなる群から選ばれる少なくとも１種の界面活性剤であることを特徴とする、請求項２に記載の低誘電性メソポーラス薄膜の製造方法。
【請求項８】
形成されたメソポーラス薄膜が、２θ＝０．３−１０°の範囲でＸ線回折ピークを有することを特徴とする、請求項５に記載の低誘電性メソポーラス薄膜の製造方法。
【請求項９】
前記酸触媒は、塩酸、硝酸、ベンゼンスルホン酸、シュウ酸、ギ酸およびこれらの混合物よりなる群から選ばる少なくとも１種であり、前記塩基触媒は、水酸化カリウム、水酸化ナトリウム、トリエチルアミン、炭酸水素ナトリウム、ピリジンおよびこれらの混合物よりなる群から選ばれる少なくとも１種であることを特徴とする、請求項１〜４のいずれか１項に記載の低誘電性メソポーラス薄膜の製造方法。
【請求項１０】
前記有機溶媒は、ヘキサンまたはヘプタンの脂肪族炭化水素溶媒；アニソール、メシチレンまたはキシレンの芳香族系炭化水素溶媒；メチルイソブチルケトン、１−メチル−２−ピロリジノン、シクロヘキサノンまたはアセトンのケトン系溶媒；テトラヒドロフランまたはイソプロピルエーテルのエーテル系溶媒；エチルアセテート、ブチルアセテートまたはプロピレングリコールメチルエーテルアセテートのアセテート系溶媒；イソプロピルアルコールまたはブチルアルコールのアルコール系溶媒；ジメチルアセトアミドまたはジメチルホルムアミドのアミド系溶媒；シリコン系溶媒；および前記溶媒らの混合物よりなる群から選ばれる少なくとも１種であることを特徴とする、請求項１に記載の低誘電性メソポーラス薄膜の製造方法。
【請求項１１】
前記気孔形成物質は、コーティング液中の固形分の総質量を基準として０．０１〜７０質量％の範囲で使用することを特徴とする、請求項２に記載の低誘電性メソポーラス薄膜の製造方法。
【請求項１２】
前記コーティング液の固形分の含量は、コーティン液の総質量を基準として５〜７０質量％であることを特徴とする、請求項１に記載の低誘電性メソポーラス薄膜の製造方法。
【発明の詳細な説明】
【技術分野】
【０００１】
本発明は、低誘電性メソポーラス薄膜の製造方法に係り、より詳しくは、構造誘導体（ｓｔｒｕｃｔｕｒｅ−ｄｉｒｅｃｔｉｎｇ  ａｇｅｎｔ）物質として環状シロキサン系モノマーを使用する、誘電率が低く且つ諸物性に優れた低誘電性メソポーラス薄膜の製造方法に関する。
【背景技術】
【０００２】
半導体製造技術の発達に伴い、半導体素子の大きさは小型化しつつあり、素子の集積度は急激に増加しつつある。半導体の集積度が増加する場合、金属導線間の相互干渉現象によって信号伝達が遅延する可能性があるため、半導体の集積度が増加するにつれて、素子の性能は配線を通過する信号の移動速度に左右される。金属導線における抵抗と充電容量を少なくするためには、半導体層間絶縁膜の充電容量を低めることが要求される。
【０００３】
従来は、半導体層間絶縁膜として誘電率４．０程度のシリコン酸化膜が使用されてきたが、上述したような半導体の集積度の向上に伴って、これと同程度の誘電率を有する絶縁膜が機能上限界に達したので、絶縁膜の誘電率を低めるための試みが行われている。一例として、特許文献１〜４では、ＳＯＤ（Ｓｐｉｎ  ｏｎ  Ｄｅｐｏｓｉｔｉｏｎ）が可能な誘電率２．５〜３．１程度のポリシルセスキオキサンを使用する半導体層間絶縁膜の製造方法が開示されている。
【０００４】
半導体層間絶縁膜の誘電率を３．０以下に低めるための代案として、シロキサン系樹脂に気孔形成物質（ｐｏｒｏｇｅｎ）を配合し、２５０〜３５０℃の高温で気孔形成物質を熱分解させて除去するポロゲン−テンプレート（ｐｏｒｏｇｅｎ−ｔｅｍｐｌａｔｅ）方式が提案された。
【０００５】
特許文献５および特許文献６では、構造誘導体としてイオン性界面活性剤を用いて製造されるメソポーラス分子篩（ｍｅｓｏｐｏｒｏｕｓ  ｍｏｌｅｃｕｌａｒ  ｓｉｅｖｅ）物質が開示されている。メソポーラス物質は、孔径がメソポア（ｍｅｓｏｐｏｒｅ）の範囲（２〜５０ｎｍ）であり、表面積が大きくて原子または分子の吸着特性に優れるうえ、孔径が一定であって分子篩に応用することができるとともに、誘電率３．０以下の層間絶縁膜、伝導性材料、ディスプレイ材料、化学センサ、精密化学および生体触媒、絶縁体、並びにパッケージング材料への応用が多く期待されている。
【０００６】
特許文献７では、シランモノマー、溶媒、水、界面活性剤および疎水性ポリマーを混合して基板上に塗布した後、溶媒の一部を蒸発させて薄膜を形成し、その後薄膜を加熱する段階を含む多孔性界面活性剤−テンプレート薄膜の製造方法が開示されている。
【０００７】
特許文献８では、シランモノマーであるシリカ前駆体を水性溶媒、触媒および界面活性剤と混合して前駆体溶液を形成した後、膜にスピンコーティングを行い、水性溶媒を除去する過程を含むメソポーラス薄膜の製造方法が開示されている。
【０００８】
特許文献９では、前駆体ゾル（ｐｒｅｃｕｒｓｏｒ  ｓｏｌ）、溶媒、界面活性剤および間隙化合物を混合してシリカゾルを製造した後、シリカゾルから溶媒の一部を蒸発させてメソポーラス物質を製造する方法が開示されている。
【０００９】
ところが、以上の界面活性剤をテンプレートとして用いるメソポーラス薄膜の製造方法は、シランモノマー、水および酸を用いる方式であって、製造工程中に吸湿が発生して目標の低誘電率が得られず、誘電率を測定することができない程度に薄膜の品質が著しく低下するという問題点がある。したがって、このような吸湿による問題を克服するため、従来は、焼成（ｃａｌｃｉｎａｔｉｏｎｓ）以後にヘキサメチルジシラザン（ｈｅｘａｍｅｔｈｙｌｄｉｓｉｌａｚａｎｅ）などで処理していた。しかしながら、このような従来の方法では、別途の吸湿防止工程および重合工程によって全体工程が複雑になり、これにより製造コストが上昇するという問題点がある。
【特許文献１】米国特許第３，６１５，２７２号明細書
【特許文献２】米国特許第４，３９９，２６６号明細書
【特許文献３】米国特許第４，７５６，９７７号明細書
【特許文献４】米国特許第４，９９９，３９７号明細書
【特許文献５】米国特許第５，０５７，２９６号明細書
【特許文献６】米国特許第５，１０２，６４３号明細書
【特許文献７】米国特許第６，２７０，８４６号明細書
【特許文献８】米国特許第６，３２９，０１７号明細書
【特許文献９】米国特許第６，３８７，４５３号明細書
【発明の開示】
【発明が解決しようとする課題】
【００１０】
そこで、本発明はこのような問題点に鑑みてなされたもので、その目的とするところは、環状シロキサン系モノマーでオーダリング（ｏｒｄｅｒｉｎｇ）し、メソポーラス薄膜製造の後に吸湿が殆ど発生しないため薄膜の誘電率（ｋ）が２．５以下に十分低く、かつ、モジュラスや軽度などの機械的物性に優れた薄膜を得ることが可能な、低誘電率メソポーラス薄膜の製造方法を提供することにある。
【００１１】
本発明の他の目的は、別途の吸湿防止工程およびシロキサン系モノマーの重合工程を経ることなく薄膜を製造して工程単純化による製造コストの節減を図ることが可能な、低誘電性メソポーラス薄膜の製造方法を提供することにある。
【課題を解決するための手段】
【００１２】
上記目的を達成するために、本発明の一観点によれば、環状シロキサン系モノマー、有機溶媒、酸または塩基、および水を混合してコーティング液を準備する第１段階と、前段階で得たコーティング液を基板上に塗布した後、熱硬化させてメソポーラス薄膜を得る第２段階とを含むことを特徴とする、低誘電性メソポーラス薄膜の製造方法が提供される。
【発明の効果】
【００１３】
本発明の低誘電性メソポーラス薄膜は、モノマー水準で吸湿がなく且つ品質に優れた薄膜を製造することができるため、重合段階および吸湿除去工程で発生しうるコストを節減することができるという利点がある。
【００１４】
また、界面活性剤を使用すると、オーダリングされ構造を形成することができるため、さらに強度に優れた薄膜形成および規則的構造が必要ないろいろの応用が可能である。
【００１５】
また、本発明によって製造されるメソポーラス薄膜は、誘電率が低いうえ、モジュラスや強度などの機械的物性に優れて半導体工程に対する適用性が優秀であるという利点がある。
【発明を実施するための最良の形態】
【００１６】
以下に添付図面を参照しながら、本発明についてさらに詳細に説明する。
【００１７】
一般に、モノマーを用いて薄膜を製造すると、薄膜の品質が低下し、吸湿が誘発されるため、高分子重合過程を経て薄膜製造をするが、本発明では、このような吸湿の問題を克服することができる。これはモノマーの構造的な特徴から起因するものと推定されるが、本発明に使用される環状シロキサンモノマーの場合、商用化されたモノマーと比較して分子量が大きく、末端基に存在する反応性−ＯＨ基が相対的に少ないため、吸湿問題を解決することができるものと考えられる。
【００１８】
本発明は、下記化学式１、下記化学式２および下記化学式３で表されるモノマーよりなる群から選ばれる少なくとも１種の環状シロキサン系モノマー、有機溶媒、酸または塩基、および水を混合してコーティング液を製造する過程を含む低誘電性メソポーラス薄膜の製造方法を提供する。環状シロキサン系モノマーは、下記化学式１、２または３のモノマーのいずれか一つのみを単独で使用し、あるいは下記化学式１、２および３のモノマーを２種以上混合して使用することができる。しかも、薄膜内の気孔形成のために気候形成物質を添加することも可能であるが、気孔形成物質の中でも特に界面活性剤を用いると、オーダリングされた構造を作ることができる。
【００１９】
結局、前述した物質を混合してコーティング液を準備し、次いで得られたコーティング液を基板上に塗布した後、熱硬化させてメソポーラス薄膜を得る。
【００２０】
本発明で使用可能な環状シロキサン系モノマーは、下記化学式１、２または３の環状シロキサン系モノマーである。
【００２１】
【化１】
2006165540.tif 000003
【００２２】
前記化学式１において、Ｒ１は水素原子、Ｃ１〜Ｃ３のアルキル基またはＣ６〜Ｃ１５のアリール基であり、Ｒ２は水素原子、Ｃ１〜Ｃ１０のアルキル基またはＳｉＸ１Ｘ２Ｘ３であり、Ｘ１、Ｘ２、およびＸ３はそれぞれ独立に水素原子、Ｃ１〜Ｃ３のアルキル基、Ｃ１〜Ｃ１０のアルコキシ基またはハロゲン原子であり、ｐは３〜８の整数である。
【００２３】
【化２】
2006165540.tif 000004
【００２４】
前記化学式２において、Ｒ１は水素原子、Ｃ１〜Ｃ３のアルキル基またはＣ６〜Ｃ１５のアリール基であり、Ｘ１、Ｘ２およびＸ３はそれぞれ独立に水素原子、Ｃ１〜Ｃ３のアルキル基、Ｃ１〜Ｃ１０のアルコキシ基またはハロゲン原子であって、Ｘ１、Ｘ２およびＸ３の中の少なくとも一つは加水分解可能な作用基であり、ｍは０〜１０の整数であり、ｐは３〜８の整数である。
【００２５】
【化３】
2006165540.tif 000005
【００２６】
前記化学式３において、Ｒ１は水素原子、Ｃ１〜Ｃ３のアルキル基、Ｒ’ＣＯ（この際、Ｒ’は炭素数１〜３のアルキルである）、ハロゲン原子、またはＳｉＸ１Ｘ２Ｘ３（この際、Ｘ１、Ｘ２、およびＸ３はそれぞれ独立に水素原子、Ｃ１〜Ｃ３のアルキル基、Ｃ１〜Ｃ１０のアルコキシ基又はハロゲン原子であって、Ｘ１、Ｘ２およびＸ３の中の少なくとも一つは加水分解可能な作用基である）であり、ｐは３〜８の整数である。
【００２７】
本発明において、コーティング液を製造する際には前記化学式１、２または３のモノマー以外に下記化学式４の有機ブリッジを有するＳｉ単量体または下記化学式５の非環式アルコキシシラン単量体を単独で或いは混合して添加することができる。
【００２８】
【化４】
2006165540.tif 000006
【００２９】
前記化学式４において、Ｘ１、Ｘ２およびＸ３はそれぞれ独立に水素原子、Ｃ１〜Ｃ３のアルキル基、Ｃ１〜Ｃ１０のアルコキシ基またはハロゲン原子であって、Ｘ１、Ｘ２およびＸ３の中の少なくとも一つは加水分解可能な作用基であり、Ｍは単一結合あるいはＣ１〜Ｃ１０のアルキレン基であり、またはＣ６〜Ｃ１５のアリーレン基である。
【００３０】
（Ｒ１）ｎＳｉ（ＯＲ２）-４−ｎ      （５）
前記化学式５において、Ｒ１は水素原子、Ｃ１〜Ｃ３のアルキル基、ハロゲン基またはＣ６〜Ｃ１５のアリール基であり、Ｒ２は水素原子、Ｃ１〜Ｃ３のアルキル基またはＣ６〜Ｃ１５のアリール基であって、Ｒ１およびＯＲ２の中の少なくとも一つは加水分解可能な作用基であり、ｎは０〜３の整数である。
【００３１】
本発明に係る前記化学式１の環状シロキサン系モノマーの好ましい例は、前記化学式１において、Ｒ１はメチルであり、Ｒ２はＳｉ（ＯＣＨ３）３であり、ｐは４である下記化学式６の化合物（ＴＳ−Ｔ４Ｑ４）；Ｒ１はメチルであり、Ｒ２は水素であり、ｐは４である下記化学式７の化合物（ＴＳ−Ｔ４（ＯＨ））；Ｒ１およびＲ２-がメチルであり、ｐは４である化学式８の化合物（ＴＳ−Ｔ４（ＯＭｅ））；およびＲ-１はメチルであり、Ｒ-２はＳｉ（ＣＨ３）２（ＯＣＨ３）２であり、ｐは４である下記化学式９の化合物（ＴＳ−Ｔ４Ｔ４）；Ｒ１はメチルであり、Ｒ２はＳｉ（ＣＨ３）２（ＯＣＨ３）であり、ｐは４である下記化学式１０の化合物；またはＲ１がメチルであり、Ｒ２はＳｉ（ＣＨ３）３であり、ｐは４である下記化学式１１の化合物を含む。
【００３２】
【化５】
2006165540.tif 000007
【００３３】
【化６】
2006165540.tif 000008
【００３４】
【化７】
2006165540.tif 000009
【００３５】
【化８】
2006165540.tif 000010
【００３６】
【化９】
2006165540.tif 000011
【００３７】
または
【００３８】
【化１０】
2006165540.tif 000012
【００３９】
また、本発明に係る前記化学式２の環状シロキサン系モノマーの好ましい例は、下記化学式１２の化合物を含む。
【００４０】
【化１１】
2006165540.tif 000013
【００４１】
また、本発明に係る前記化学式３の環状シロキサン系モノマーの好ましい例は、前記化学式３においてＲ１はメチルであり、ｐは４である下記化学式１３の化合物を含む。
【００４２】
【化１２】
2006165540.tif 000014
【００４３】
また、本発明に係る前記化学式４の有機ブリッジを有するＳｉ単量体の好ましい例は、下記化学式１４または１５の化合物を含む。
【００４４】
【化１３】
2006165540.tif 000015
【００４５】
【化１４】
2006165540.tif 000016
【００４６】
また、本発明に係る前記化学式５の非環式アルコキシシラン単量体の好ましい例は、下記化学式１６、１７または１８の化合物を含む。
【００４７】
【化１５】
2006165540.tif 000017
【００４８】
【化１６】
2006165540.tif 000018
【００４９】
【化１７】
2006165540.tif 000019
【００５０】
本発明で使用可能な気孔形成物質は、多孔性絶縁膜の形成のために使用される全ての公知の気孔形成物質を含む。具体的には、ポリカプロラクトン（ｐｏｌｙｃａｐｒｏｌａｃｔｏｎｅ）、α−シクロデキストリン、β−シクロデキストリン、γ−シクロデキストリンを含むが、必ずしもこれらに限定されるものではない。
【００５１】
本発明において、気孔形成物質としては界面活性剤を使用してもよいが、界面活性剤としては、陰イオン性、陽イオン性および非イオン性またはブロック共重合体が全て使用できる。陰イオン性界面活性剤としては、硫酸塩、スルホン酸塩、リン酸塩、カルボン酸を挙げることができ、陽イオン性界面活性剤としては、アルキルアンモニウム塩、ジェミニ界面活性剤、セチルエチルピペリジウム塩、ジアルキルジメチルアンモニウムを挙げることができる。非イオン性界面活性剤としては、１級アミン、ポリ（オキシエチレン）オキシド、オクタエチレングリコールモノデシルエーテル、オクタエチレングリコールモノヘキサデシルエーテルおよびブロック共重合体よりなる群から選ばれるものを含むが、必ずしもこれらに限定されるものではない。気孔形成物質は、コーティング液中のシロキサン系モノマーと気孔形成物質の総質量を基準として０．０１〜７０質量％の量で存在することが好ましいが、これらに制限されるものではない。このような界面活性剤の好ましい例は、Ｂｒｉｊ系界面活性剤、ポリエチレングリコール−ポリプロピレングリコール−ポリエチレングリコール三元ブロック共重合体、セチルトリメチルアンモニウムブロマイド（ＣＴＡＢ）、オクチルフェノキシポリエトキシ（９〜１０）エタノール（Ｔｒｉｔｏｎ  Ｘ−１００）、エチレンジアミンアルコキシレートブロック共重合体よりなる群から選ばれるものを含むことができる。
【００５２】
本発明において、気孔形成物質として界面活性剤を使用する場合、コーティング液の基板上への塗布後に起こる溶媒蒸発は、界面活性剤のミセル化を誘導し、焼成処理によって継続的な自己組織化（ｓｅｌｆ−ａｓｓｅｍｂｌｙ）が行われるので、モノマー−界面活性剤間のハイブリッドメソフェーズ（ｈｙｂｒｉｄ  ｍｏｓｅｐｈａｓｅ）が形成される。このような過程によってロングレンジまたはショットレンジオーダリングされたフィルムを得ることができる。
【００５３】
本発明で使用される有機溶媒は、特に制限されず、好ましくはヘキサン（ｈｅｘａｎｅ）、ヘプタン（ｈｅｐｔａｎｅ）などの脂肪族炭化水素溶媒（ａｌｉｐｈａｔｉｃ  ｈｙｄｒｏｃａｒｂｏｎ  ｓｏｌｖｅｎｔ）；アニソール（ａｎｉｓｏｌ）、メシチレン（ｍｅｓｉｔｙｌｅｎｅ）、キシレン（ｘｙｌｅｎｅ）などの芳香族系炭化水素溶媒（ａｒｏｍａｔｉｃ  ｈｙｄｒｏｃａｒｂｏｎ  ｓｏｌｖｅｎｔ）；メチルイソブチルケトン（ｍｅｔｈｙｌ  ｉｓｏｂｕｔｙｌ  ｋｅｔｏｎｅ）、１−メチル−２−ピロリジノン（１−ｍｅｔｈｙｌ−２−ｐｙｒｒｏｌｉｄｉｎｏｎｅ）、シクロヘキサノン（ｃｙｃｌｏｈｅｘａｎｏｎｅ）、アセトン（ａｅｔｏｎｅ）などのケトン系溶媒（ｋｅｔｏｎｅ−ｂａｓｅｄ  ｓｏｌｖｅｎｔ）；テトラヒドロフラン、イソプロピルエーテルなどのエーテル系溶媒；エチルアセテート、ブチルアセテート、プロピレングリコールメチルエーテルアセテートなどのアセテート系溶媒；イソプロピルアルコール、ブチルアルコールなどのアルコール系溶媒；ジメチルアセトアミド、ジメチルホルムアミドなどのアミド系溶媒；シリコン系溶媒；またはこれらの混合物を使用することができる。
【００５４】
コーティング液中の固形分の含量は、特に制限されないが、総組成物の質量を基準として５〜７０質量％となるようにする。
【００５５】
一方、本発明で使用可能な酸、塩基触媒の例は、ポリシルセスキオキサンの製造に使用される全ての公知の酸触媒を含み、特に制限されない。酸触媒の場合、好ましくは塩酸（ｈｙｄｒｏｃｈｌｏｒｉｃ  ａｃｉｄ）、硝酸（ｎｉｔｒｉｃ  ａｃｉｄ）、ベンゼンスルホン酸（ｂｅｎｚｅｎｅ  ｓｕｌｆｏｎｉｃ  ａｃｉｄ）、シュウ酸（ｏｘａｌｉｃ  ａｃｉｄ）、またはギ酸（ｆｏｒｍｉｃ  ａｃｉｄ）を使用する。本発明に使用可能な塩基触媒の例は、ポリシルセスキオキサンの製造に使用される全ての公知の塩基触媒を含み、特に制限されないが、好ましくは、水酸化カリウム（ｐｏｔａｓｓｉｕｍ  ｈｙｄｒｏｘｉｄｅ）、水酸化ナトリウム（ｓｏｄｉｕｍ  ｈｙｄｒｏｘｉｄｅ）、トリエチルアミン（ｔｒｉｅｔｈｙｌａｍｉｎｅ）、炭酸水素ナトリウム（ｓｏｄｉｕｍ  ｂｉｃａｒｂｏｎａｔｅ）、またはピリジン（ｐｙｒｉｄｉｎｅ）を使用する。
【００５６】
基板は、本発明の目的を阻害しない限り、特に制限されず、熱硬化条件に耐えられる全ての基板、例えばガラス基板、シリコンウェーハ、プラスチック基板などを用途に応じて選択して使用することができる。本発明で使用可能なコーティング液を塗布する方法の例は、スピンコーティング（ｓｐｉｎ  ｃｏａｔｉｎｇ）、ディップコーティング（ｄｉｐ  ｃｏａｔｉｎｇ）、スプレーコーティング（ｓｐｒａｙ  ｃｏａｔｉｎｇ）、流れコーティング（ｆｌｏｗ  ｃｏａｔｉｎｇ）およびスクリーン印刷（ｓｃｒｅｅｎ  ｐｒｉｎｔｉｎｇ）を含むが、これらに制限されない。便宜性および均一性の面で最も好ましい塗布方法はスピンコーティングである。スピンコーティングを行う場合、スピン速度は８００〜５，０００ｒｐｍの範囲内で調節することが好ましい。
【００５７】
塗布完了の後、必要に応じて溶媒を蒸発させてフィルムを乾燥させる過程を含むことができる。フィルム乾燥過程は、単に周囲環境に晒すか、あるいは硬化工程の初期段階で真空を適用するか、あるいは２００℃以下の比較的低い温度で加熱して行うことができる。
【００５８】
次いで、前記フィルムを１分〜２４時間、２５℃〜６００℃の温度で熱硬化させて亀裂のない不溶性皮膜を形成させる。「亀裂のない皮膜」とは、１０００倍率の光学顕微鏡で観察するとき、肉眼で見られる任意の亀裂が観察されない皮膜を意味し、「不溶性皮膜」とは、シロキサン系重合体を沈着させて膜を形成させる溶媒または樹脂を塗布させるに有用なものと記述された溶媒に本質的に溶解されない皮膜をいう。
【００５９】
気孔形成物質を含む場合、気孔形成物質の分解温度を考慮して熱硬化温度を定める。特に、前述した界面活性剤を用いて、オーダリングされた構造を形成する場合、熱硬化の際に低温で時間が長くなるほど、さらにオーダリングされた効果が大きくなる可能性がある。薄膜形成の際に基本的に溶媒蒸発温度以上で急激な温度上昇がある場合、オーダリングが現われていた薄膜でオーダリングが現われない可能性もある。
【００６０】
本発明によって製造されるメソポーラス薄膜は、オーダリングされた単分散性気孔分布を示す。オーダリングされたフィルムは、図１のＴＥＭイメージから分かるように、二次元的な規則性を示す。
【００６１】
図２は本発明によって製造されたメソポーラス薄膜のＸ回折ピークを示す。図２に示すように、オーダリングされたフィルムは２θ＝０．３−１０°において１つのピークまたは多重ピークを示す。本発明によって製造される低誘電性メソポーラス薄膜は、低誘電率の半導体層間絶縁膜として応用できるうえ、伝導性材料、ディスプレイ材料、化学センサ、生体触媒、絶縁体、パッケージング材料などとして広範囲に利用できる。
【実施例】
【００６２】
以下、実施例を挙げて本発明の好適な具現例をより詳細に説明する。しかし、これらの実施例は説明するためのもので、本発明を制限するものではない。
【００６３】
（多反応性環状シロキサン単量体の合成）
（合成例１．単量体（化学式６）の合成）
２，４，６，８−テトラメチル−２，４，６，８−シクロテトラシロキサン（２，４，６，８−ｔｅｔｒａｍｅｔｈｙｌ−２，４，６，８−ｃｙｃｌｏｔｅｔｒａｓｉｌｏｘａｎｅ）４１．６ｍｍｏＬ（１０．００ｇ）をフラスコに投入し、テトラヒドロフラン１００ｍＬを仕込んで希釈させた後、１０ｗｔ％Ｐｄ／Ｃ（ｐａｌｌａｄｉｕｍ／ｃｈａｒｃｏｌ）を７００ｍｇ添加した。次いで、蒸留水１７７．８ｍｍｏＬ（３．２０ｍＬ）を添加し、このとき発生する水素ガスを除去した。常温で５時間反応を行った後、反応液をセライト（ｃｅｌｉｔｅ）とＭｇＳＯ４によって濾過し、濾液を０．１ｔｏｒｒ程度の減圧下に置いて揮発性物質を除去することにより、下記化学式７を有する無色の液状単量体を合成した。
【００６４】
【化１８】
2006165540.tif 000020
【００６５】
前記化学式７の化合物４１．６ｍｍｏＬ（１２．６ｇ）を２００ｍＬのＴＨＦ（テトラヒドロフラン）で希釈した溶液にトリエチルアミン１７７．８ｍｍｏＬ（１３．８３ｇ）を添加した。前記溶液の温度を０℃に降温した後、クロロトリメトキシシラン１７７．８ｍｍｏＬを徐々に加えて温度をゆっくり常温まで昇温して１２時間反応を行った。反応液はセライトを用いて濾過し、濾液を０．１ｔｏｒｒ程度の減圧下に置いて揮発性物質を除去して濃縮し、下記化学式６の化合物を合成した。
【００６６】
【化１９】
2006165540.tif 000021
【００６７】
合成された単量体の１Ｈ−ＮＭＲ（アセトン−ｄ６溶液，  ３００ＭＨｚ）測定結果は、次のとおりである：δ  ０．０９２（ｓ，  １２Ｈ，  ４×［−ＣＨ３］），  ３．５８  （ｓ，  ３６Ｈ，  ４×［−ＯＣＨ３］３）。
【００６８】
（合成例２．単量体（化学式１２）の合成）
２，４，６，８−テトラメチル−２，４，６，８−テトラビニルシクロテトラシロキサン（２，４，６，８−ｔｅｔｒａｍｅｔｈｙｌ−２，４，６，８−ｔｅｔｒａｖｉｎｙｌｃｙｃｌｏｔｅｔｒａｓｉｌｏｘａｎｅ）２９．０１ｍｍｏＬ（１０．０ｇ）およびプラチナム（０）−１，３−ジビニル−１，１，３，３−テトラメチルジシロキサン化合物配位体のキシレン溶液（ｐｌａｔｉｎｕｍ（０）−１，３−ｄｉｖｉｎｙｌ−１，１，３，３−ｔｅｔｒａｍｅｔｈｙｌｄｉｓｉｌｏｘａｎｅ  ｃｏｍｐｌｅｘ  ｓｏｌｕｔｉｏｎ  ｉｎ  ｘｙｌｅｎｅｓ）０．１６４ｇが溶解している溶液をフラスコに仕込み、ジエチルエーテル３００ｍＬを仕込んで希釈した。反応液の温度を−７８℃に降温した後、トリクロロシラン１２７．６６ｍｍｏＬ（１７．２９ｇ）をゆっくり加え、温度を徐々に常温まで昇温した後、４０時間反応を行なった。反応液を０．１ｔｏｒｒ程度の減圧下に置いて揮発性物質を除去して濃縮し、前記濃縮液にヘキサン１００ｍＬを加え、１時間攪拌した後、セライトを用いて濾過し、その後濾液をさらに０．１ｔｏｒｒ程度の減圧下に置いてヘキサンを除去して液状反応生成物を得た。
【００６９】
得られた液状反応生成物１１．５６ｍｍｏＬ（１０．０ｇ）を５０ｍＬのＴＨＦ（テトラヒドロフラン）で希釈し、１３８．７１ｍｍｏＬのトリエチルアミン（１３．８３ｇ）を添加した後、反応温度を−７８℃に降温し、メチルアルコール１３６．７１ｍｍｏＬ（４．３８ｇ）をゆっくり添加した後、反応温度を徐々に常温まで昇温して１５時間反応を行った。反応液はセライトを用いて濾過し、濾液を０．１ｔｏｒｒ程度の減圧下に置いて揮発性物質を除去して濃縮した。前記濃縮液にヘキサン１００ｍＬを加えて１時間攪拌した後、セライトを用いて再び濾過し、濾液にさらに活性炭５ｇを加えて１０時間攪拌した後、セライトを用いて濾過した。濾液を０．１ｔｏｒｒ程度の減圧下に置いてヘキサンを除去することにより、下記化学式１２の無色の液状単量体を合成した。
【００７０】
【化２０】
2006165540.tif 000022
【００７１】
合成された前記単量体の１Ｈ−ＮＭＲ（３００ＭＨｚ）の測定結果（アセトン−ｄ６溶液）は、次のとおりである：δ  ０．０９（ｓ，  １２Ｈ，  ４×［−ＣＨ３］），  ０．５２〜０．６４（ｍ，  １６Ｈ，  ４×［−ＣＨ２ＣＨ２−］），  ３．５８（ｓ，  ３６Ｈ，  ４×［−ＯＣＨ３］３）。
【００７２】
（絶縁膜の製造例１）
まず、０．５ｇのＢｒｉｊ５６をエタノール１０ｇに仕込んで溶解させ、その後前記合成例１で得られた単量体（化学式６）を仕込んだ後さらに溶解させる。最後に、０．１Ｍで希釈されたＨＣｌ水溶液を０．８６ｇ仕込んで完全に溶けるまで攪拌してメソポーラス薄膜製造のためのコーティングを製造した。
【００７３】
前記コーティング液を３０００ｒｐｍにて３０秒間シリコンウェーハ上にスピンコーティングし、窒素雰囲気のホットプレート上で、８３℃で１分、２５０℃で１分間予備加熱して乾燥させることにより、フィルムを製造した。前記フィルムを真空雰囲気中、４００℃（昇温速度：３℃／ｍｉｎ）で１時間熱処理して絶縁膜を製造した。
【００７４】
製造された絶縁膜の厚さ（ｔｈｉｃｋｎｅｓｓ）、誘電率（ｄｉｅｌｅｃｔｒｉｃ  ｃｏｎｓｔａｎｔ）、硬度（ｈａｒｄｎｅｓｓ）およびモジュラス（ｍｏｄｕｌｕｓ）の測定結果とＸＲＤ（Ｘ−Ｒａｙ  Ｄｉｆｆｒａｃｔｉｏｎ）上におけるピーク（Ｐｅａｋ）発生有無を確認し、その結果を下記表２に示す。
【００７５】
（絶縁膜の製造例２〜２１）
シロキサンモノマー、気孔形成物質、溶媒種類、予備加熱条件および焼成処理条件を表１に記載したように変更した以外は、実施例１と同様にして薄膜を製造し、その物性を評価して下記表２に共に示す。
【００７６】
［物性評価方法］
本実施例で得られた絶縁膜の物性は、次の方法によって評価した。
【００７７】
１）厚さおよび誘電率の測定
硼素ドープされたｐ型のシリコンウェーハ上に、シリコン熱酸化膜を３０００Åに塗布し、金属蒸着器（ｍｅｔａｌ  ｅｖａｐｏｒａｔｏｒ）でチタニウム１００Å、アルミニウム２０００Å、チタニウム１００Åを蒸着した後、その上に測定対象絶縁膜を形成した。前記絶縁膜上に、電極直径が１ｍｍに設計されたハードマスクを用いて直径１ｍｍの円形のチタニウム１００Åおよびアルミニウム薄膜５０００Åを蒸着してＭＩＭ（ｍｅｔａｌ−ｉｎｓｕｌａｔｏｒ−ｍｅｔａｌ）構造の誘電率測定用低誘電薄膜を形成した。
【００７８】
形成した薄膜をプローブステーション  （ｍｉｃｒｏｍａｎｉｐｕｌａｔｏｒ  ６２００  ｐｒｏｂｅ  ｓｔａｔｉｏｎ）付きＰＲＥＣＩＳＩＯＮ  ＬＣＲ  ＭＥＴＥＲ（ＨＰ４２８４Ａ）を用いて約１０ｋＨｚ、１００ｋＨｚおよび１ＭＨｚの周波数で静電容量（ｃａｐａｃｉｔａｎｃｅ）を測定し、プリズムカプラーを用いて薄膜の厚さを測定した後、下記式によって誘電率を求める：
ｋ＝Ｃ×ｄ／ε０×Ａ
（前記数式１において、ｋは誘電率（ｒｅｌａｔｉｖｅ  ｐｅｒｍｉｔｔｉｖｉｔｙ）であり、Ｃは静電容量（ｃａｐａｃｉｔａｎｃｅ）であり、ε０は真空の誘電定数（ｄｉｅｌｅｃｔｒｉｃ  ｃｏｎｓｔａｎｔ、ε０＝８．８５４２×１０−１２Ｆｍ−１）であり、ｄは絶縁膜の厚さであり、Ａは電極の接触断面積である。）。
【００７９】
２）硬度（ｈａｒｄｎｅｓｓ）およびモジュラス（ｅｌａｓｔｉｃ  ｍｏｄｕｌｕｓ）
製造された薄膜の硬度とモジュラスの測定は、ＭＴＳ社のナノインデンタ（ｎａｎｏｉｎｄｅｎｔｅｒ）ＩＩを用いて定量的に分析した。薄膜をナノインデンタで押し込み（ｉｎｄｅｎｔ）、押し込み深さが厚さの１０％のとき、薄膜の硬度およびモジュラスを測定した。
【００８０】
薄膜の厚さは、プリズムカプラー（ｐｒｉｓｍ  ｃｏｕｐｌｅｒ）を用いて測定した。実施例および比較例では、信頼度を確保するために、絶縁膜上の６箇所を押し込んで平均値からそれぞれの硬度およびモジュラスを求めた。
【００８１】
【表１】
2006165540.tif 000023
【００８２】
＊前記シロキサン系モノマー欄の番号は、化学式番号を示す。
【００８３】
＊Ｂｒｉｊ−５６：ポリオキシエチレン（１０）セチルエーテル
＊ｔＣＤ：ヘプタキス（２，３，６−トリ−０−メチル）−β−シクロデキストリン
＊Ｔｒｉｔｏｎ：４−オクチルフェノールエトキシレート（４−ｏｃｔｙｌｐｈｅｎｏｌ  ｅｔｈｏｘｙｌａｔｅ）
＊ＰＧＭＥＡ：プロピレングリコールメチルエーテル
【００８４】
【表２】
2006165540.tif 000024
【００８５】
表２からは、実施例によって調製されたメソポーラス薄膜は低誘電性を有し、モジュラスと硬度を含む優れた機械的な特性を有することがわかる。
【００８６】
（製造された薄膜の吸湿特性分析）
実施例１、１１および１３で製造された薄膜とこのような薄膜を水に浸漬（ｄｉｐ）させて１時間程度放置した後、−ＯＨピークの発生有無から、吸湿が発生するかどうかをフーリエ変換赤外線分光計（ＦＴＩＲ）で測定し、その結果を図３に示す。
【００８７】
図３から確認されるように、本発明によって製造されるメソポーラス薄膜は、水に１時間浸漬した以後にも、薄膜製造の際と同様に−ＯＨピークが現われないことからみて、吸湿が発生しないことを確認することができる。
【図面の簡単な説明】
【００８８】
【図１】本発明の一実施例によって製造された、オーダリングされたメソポーラス薄膜のＴＥＭイメージ図である。
【図２】本発明の方法によって製造されたメソポーラス薄膜のＸ線回折パターン（Ｘ−ｒａｙ  ｄｉｆｆｒａｃｔｉｏｎ）を示す図である。
【図３】本発明の実施例で製造された薄膜の吸湿性能を評価するためにフーリエ変換赤外線分光計で測定した結果を示すグラフである。
【図１】
2006165540.tif 000042
【図２】
2006165540.tif 000043
【図３】
2006165540.tif 000044